(57)【要約】  本発明の課題は、分散性に優れる表面修飾無機窒化物を提供することにある。また、本発明の他の課題は、上記表面修飾無機窒化物を含む組成物、熱伝導材料、及び熱伝導層付きデバイスを提供することにある。  本発明の表面修飾無機窒化物は、無機窒化物と、上記無機窒化物表面上に吸着した下記一般式（Ｉ）で表される化合物と、を含む。2019013343.tif 000038
2019013343.tif 000002
【特許請求の範囲】
【請求項１】
無機窒化物と、前記無機窒化物表面上に吸着した下記一般式（Ｉ）で表される化合物と、を含む、表面修飾無機窒化物。
【化１】
2019013343.tif 000037
一般式（Ｉ）中、Ｘは、水酸基、カルボン酸基、ホスホン酸基、リン酸基、ホスフィン酸基、スルホン酸基、チオール基、又はアミノ基を表す。Ｙは、芳香族炭化水素環基又は芳香族複素環基を表す。Ｚは、アルデヒド基、コハク酸イミド基、オニウム基、ハロゲン化アルキル基、ハロゲン原子、ニトリル基、ニトロ基、アクリロイル基、メタクリロイル基、オキセタニル基、ビニル基、アルキニル基、若しくは、マレイミド基、又は、カーボネート基を有する基を表す。Ｌ1及びＬ2は、各々独立に、単結合、又は、−Ｏ−、−ＣＯ−、−Ｓ−、−ＣＳ−、−ＮＲ11−、−Ｎ＝Ｎ−、及び２価の炭化水素基からなる群より選ばれるいずれか１種又は２種以上を組み合わせた２価の連結基を表す。Ｒ11は、水素原子又はアルキル基を表す。ｍ及びｎは、各々独立に、１以上の整数を表す。
なお、一般式（Ｉ）中、Ｘが複数個ある場合、複数個あるＸは、各々同一でも異なっていてもよい。また、Ｚが複数個ある場合、複数個あるＺは、各々同一でも異なっていてもよい。また、Ｌ1が複数個ある場合、複数個あるＬ1は、各々同一でも異なっていてもよい。また、Ｌ2が複数個ある場合、複数個あるＬ2は、各々同一でも異なっていてもよい。
【請求項２】
前記Ｘが、水酸基、カルボン酸基、ホスホン酸基、リン酸基、ホスフィン酸基、スルホン酸基、又はチオール基である、請求項１に記載の表面修飾無機窒化物。
【請求項３】
前記Ｙが、芳香族炭化水素環基である、請求項１又は２に記載の表面修飾無機窒化物。
【請求項４】
前記Ｙが、ベンゼン環を３環以上含む多環式芳香族炭化水素環基である、請求項３に記載の表面修飾無機窒化物。
【請求項５】
前記Ｙが、ピレン環基である、請求項４に記載の表面修飾無機窒化物。
【請求項６】
前記無機窒化物が、窒化ホウ素及び窒化アルミニウムからなる群より選ばれる少なくとも１種である、請求項１〜５のいずれか１項に記載の表面修飾無機窒化物。
【請求項７】
前記無機窒化物が、窒化ホウ素である、請求項６に記載の表面修飾無機窒化物。
【請求項８】
請求項１〜７のいずれか１項に記載の表面修飾無機窒化物と、重合性モノマーと、を含む組成物。
【請求項９】
前記重合性モノマーが、アクリロイル基、メタクリロイル基、オキシラニル基、オキセタニル基、及びビニル基からなる群より選ばれる基を有する、請求項８に記載の組成物。
【請求項１０】
前記重合性モノマー又はその硬化物が、液晶性を示す、請求項８又は請求項９に記載の組成物。
【請求項１１】
熱伝導材料を形成するために用いられる、請求項８〜１０のいずれか１項に記載の組成物。
【請求項１２】
請求項１〜７のいずれか１項に記載の表面修飾無機窒化物を含む、熱伝導材料。
【請求項１３】
シート状である、請求項１２に記載の熱伝導材料。
【請求項１４】
放熱シートに用いられる、請求項１２又は１３に記載の熱伝導材料。
【請求項１５】
デバイスと、前記デバイス上に配置された請求項１２〜１４のいずれか１項に記載の熱伝導材料を含む熱伝導層とを有する、熱伝導層付きデバイス。
【発明の詳細な説明】
【技術分野】
【０００１】
本発明は、表面修飾無機窒化物、組成物、熱伝導材料、及び熱伝導層付きデバイスに関する。
【背景技術】
【０００２】
無機窒化物の応用範囲を広げるために、その表面を修飾する方法が提案されている。
例えば、特許文献１の実施例では、窒化アルミニウム粒子の表面を、４−ビフェニルカルボン酸又は４−ビフェニルメタノール等で処理する方法が開示されている。
【先行技術文献】
【特許文献】
【０００３】
【特許文献１】特開２０１１−２３６３７６号公報
【発明の概要】
【発明が解決しようとする課題】
【０００４】
一方で、無機窒化物を樹脂バインダー等の有機物と混合して使用する場合、無機窒化物の有機物に対する親和性のより一層の向上が求められている。例えば、窒化ホウ素等の無機窒化物を有機物と混合して熱伝導材料として用いる場合、熱伝導性のより一層の向上の点から、有機物中での無機窒化物の分散性の向上が望まれている。無機窒化物の分散性向上のためには、無機窒化物の表面を改質することが必要とされている。
本発明者らは、窒化ホウ素の表面を、特許文献１を参照して４−ビフェニルカルボン酸又は４−ビフェニルメタノールで処理した表面修飾無機窒化物を用意し、この表面修飾無機窒化物を有機物と混合して熱伝導材料を作製して、有機物中での表面修飾無機窒化物の分散性を評価したところ、分散性が不十分であり、更なる改善が必要であることが確認された。【０００５】
そこで、本発明は、分散性に優れる表面修飾無機窒化物を提供することを課題とする。
また、本発明は、上記表面修飾無機窒化物を含む組成物、熱伝導材料、及び熱伝導層付きデバイスを提供することを課題とする。
【課題を解決するための手段】
【０００６】
本発明者らは、上記課題を達成すべく鋭意検討した結果、一般式（Ｉ）で表される化合物で表面処理をした無機窒化物を用いることにより上記課題を解決できることを見出し、本発明を完成させた。
すなわち、以下の構成により上記目的を達成することができることを見出した。【０００７】
〔１〕  無機窒化物と、上記無機窒化物表面上に吸着した下記一般式（Ｉ）で表される化合物と、を含む、表面修飾無機窒化物。
〔２〕  上記Ｘが、水酸基、カルボン酸基、ホスホン酸基、リン酸基、ホスフィン酸基、スルホン酸基、又はチオール基である、〔１〕に記載の表面修飾無機窒化物。
〔３〕  上記Ｙが、芳香族炭化水素環基である、〔１〕又は〔２〕に記載の表面修飾無機窒化物。
〔４〕  上記Ｙが、ベンゼン環を３環以上含む多環式芳香族炭化水素環基である、〔３〕に記載の表面修飾無機窒化物。
〔５〕  上記Ｙが、ピレン環基である、〔４〕に記載の表面修飾無機窒化物。
〔６〕  上記無機窒化物が、窒化ホウ素及び窒化アルミニウムからなる群より選ばれる少なくとも１種である、〔１〕〜〔５〕のいずれかに記載の表面修飾無機窒化物。
〔７〕  上記無機窒化物が、窒化ホウ素である、〔６〕に記載の表面修飾無機窒化物。
〔８〕  〔１〕〜〔７〕のいずれかに記載の表面修飾無機窒化物と、重合性モノマーと、を含む組成物。
〔９〕  上記重合性モノマーが、アクリロイル基、メタクリロイル基、オキシラニル基、オキセタニル基、及びビニル基からなる群より選ばれる基を有する、〔８〕に記載の組成物。
〔１０〕  上記重合性モノマー又はその硬化物が、液晶性を示す、〔８〕又は〔９〕に記載の組成物。
〔１１〕  熱伝導材料を形成するために用いられる、〔８〕〜〔１０〕のいずれかに記載の組成物。
〔１２〕  〔１〕〜〔７〕のいずれかに記載の表面修飾無機窒化物を含む、熱伝導材料。
〔１３〕  シート状である、〔１２〕に記載の熱伝導材料。
〔１４〕  放熱シートに用いられる、〔１２〕又は〔１３〕に記載の熱伝導材料。
〔１５〕  デバイスと、上記デバイス上に配置された〔１２〕〜〔１４〕のいずれかに記載の熱伝導材料を含む熱伝導層とを有する、熱伝導層付きデバイス。
【発明の効果】
【０００８】
本発明によれば、分散性に優れる表面修飾無機窒化物を提供することができる。
また、本発明によれば、上記表面修飾無機窒化物を含む組成物、熱伝導材料、及び熱伝導層付きデバイスを提供することができる。
【図面の簡単な説明】
【０００９】
【図１】窒化ホウ素添加前後の化合物Ｃ−２含有溶液の紫外可視吸収スペクトルを示す。
【図２】窒化ホウ素添加前後の化合物Ｃ−３含有溶液の紫外可視吸収スペクトルを示す。
【図３】窒化ホウ素添加前後の化合物Ｃ−８含有溶液の紫外可視吸収スペクトルを示す。
【図４】窒化ホウ素添加前後の化合物Ｃ−１５含有溶液の紫外可視吸収スペクトルを示す。
【図５】窒化ホウ素添加前後の化合物Ｃ−２８含有溶液の紫外可視吸収スペクトルを示す。
【発明を実施するための形態】
【００１０】
以下、本発明の表面修飾無機窒化物、組成物、熱伝導材料、及び熱伝導層付きデバイスについて詳細に説明する。
以下に記載する構成要件の説明は、本発明の代表的な実施態様に基づいてなされることがあるが、本発明はそのような実施態様に限定されるものではない。
なお、本明細書において、「〜」を用いて表される数値範囲は、「〜」の前後に記載される数値を下限値及び上限値として含む範囲を意味する。
本明細書において、「（メタ）アクリロイル基」との記載は、「アクリロイル基及びメタクリロイル基のいずれか一方又は双方」の意味を表す。
本明細書において、オキシラニル基はエポキシ基とも呼ばれる官能基であり、例えば、飽和炭化水素環基の隣接する炭素原子２つがオキソ基（−Ｏ−）により結合してオキシラン環を形成している基等もオキシラニル基に含む。
本明細書において、酸無水物基は、無水マレイン酸、無水フタル酸、無水ピロメリット酸、及び、無水トリメリット酸等の酸無水物から任意の水素原子を除いて得られる置換基であればよい。
【００１１】
本明細書において、「表面修飾無機窒化物」は、後述する一般式（Ｉ）で表される化合物（以下、「特定化合物」ともいう。）で表面修飾されている無機窒化物を意味する。
本明細書において、「表面修飾」とは、無機窒化物表面の少なくとも一部に後述する特定化合物が吸着している状態を意味する。吸着の形態は特に限定されないが、結合している状態であることが好ましい。なお、表面修飾は、特定化合物の一部が脱離して得られる有機基（例えば、カチオン性基）が無機窒化物表面に結合している状態も含む。結合は、共有結合、配位結合、イオン結合、水素結合、ファンデルワールス結合、及び、金属結合等、いずれの結合であってもよい。表面修飾は、無機窒化物表面の少なくとも一部に単分子膜を形成するようになされていてもよい。
なお、本明細書において、表面修飾は、無機窒化物表面の一部のみであっても、全体であってもよい。
【００１２】
本明細書において、「置換基を有していてもよい」というときの置換基の種類、置換基の位置、及び、置換基の数は特に限定されない。置換基の数は例えば、１つ、２つ、３つ、又はそれ以上であってもよい。置換基の例としては水素原子を除く１価の非金属原子団を挙げることができ、例えば、以下の置換基群Ｔから選択することができる。
【００１３】
置換基群Ｔ：ハロゲン原子（−Ｆ、−Ｂｒ、−Ｃｌ、−Ｉ）、水酸基、アルコキシ基、アリーロキシ基、チオール基、アルキルチオ基、アリールチオ基、アルキルジチオ基、アリールジチオ基、アミノ基、Ｎ−アルキルアミノ基、Ｎ，Ｎ−ジアルキルアミノ基、Ｎ−アリールアミノ基、Ｎ，Ｎ−ジアリールアミノ基、Ｎ−アルキル−Ｎ−アリールアミノ基、アシルオキシ基、カルバモイルオキシ基、Ｎ−アルキルカルバモイルオキシ基、Ｎ−アリールカルバモイルオキシ基、Ｎ，Ｎ−ジアルキルカルバモイルオキシ基、Ｎ，Ｎ−ジアリールカルバモイルオキシ基、Ｎ−アルキル−Ｎ−アリールカルバモイルオキシ基、アルキルスルホキシ基、アリールスルホキシ基、アシルチオ基、アシルアミノ基、Ｎ−アルキルアシルアミノ基、Ｎ−アリールアシルアミノ基、ウレイド基、Ｎ'−アルキルウレイド基、Ｎ'，Ｎ'−ジアルキルウレイド基、Ｎ'−アリールウレイド基、Ｎ'，Ｎ'−ジアリールウレイド基、Ｎ'−アルキル−Ｎ'−アリールウレイド基、Ｎ−アルキルウレイド基、Ｎ−アリールウレイド基、Ｎ'−アルキル−Ｎ−アルキルウレイド基、Ｎ'−アルキル−Ｎ−アリールウレイド基、Ｎ'，Ｎ'−ジアルキル−Ｎ−アルキルウレイド基、Ｎ'，Ｎ'−ジアルキル−Ｎ−アリールウレイド基、Ｎ'−アリール−Ｎ−アルキルウレイド基、Ｎ'−アリール−Ｎ−アリールウレイド基、Ｎ'，Ｎ'−ジアリール−Ｎ−アルキルウレイド基、Ｎ'，Ｎ'−ジアリール−Ｎ−アリールウレイド基、Ｎ'−アルキル−Ｎ'−アリール−Ｎ−アルキルウレイド基、Ｎ'−アルキル−Ｎ'−アリール−Ｎ−アリールウレイド基、アルコキシカルボニルアミノ基、アリーロキシカルボニルアミノ基、Ｎ−アルキル−Ｎ−アルコキシカルボニルアミノ基、Ｎ−アルキル−Ｎ−アリーロキシカルボニルアミノ基、Ｎ−アリール−Ｎ−アルコキシカルボニルアミノ基、Ｎ−アリール−Ｎ−アリーロキシカルボニルアミノ基、ホルミル基、アシル基、カルボキシ基及びその共役塩基基、アルコキシカルボニル基、アリーロキシカルボニル基、カルバモイル基、Ｎ−アルキルカルバモイル基、Ｎ，Ｎ−ジアルキルカルバモイル基、Ｎ−アリールカルバモイル基、Ｎ，Ｎ−ジアリールカルバモイル基、Ｎ−アルキル−Ｎ−アリールカルバモイル基、アルキルスルフィニル基、アリールスルフィニル基、アルキルスルホニル基、アリールスルホニル基、スルホ基（-ＳＯ3Ｈ）及びその共役塩基基、アルコキシスルホニル基、アリーロキシスルホニル基、スルフィナモイル基、Ｎ−アルキルスルフィナモイル基、Ｎ，Ｎ−ジアルキルスルフィナモイル基、Ｎ−アリールスルフィナモイル基、Ｎ，Ｎ−ジアリールスルフィナモイル基、Ｎ−アルキル−Ｎ−アリールスルフィナモイル基、スルファモイル基、Ｎ−アルキルスルファモイル基、Ｎ，Ｎ−ジアルキルスルファモイル基、Ｎ−アリールスルファモイル基、Ｎ，Ｎ−ジアリールスルファモイル基、Ｎ−アルキル−Ｎ−アリールスルファモイル基、Ｎ−アシルスルファモイル基及びその共役塩基基、Ｎ−アルキルスルホニルスルファモイル基（−ＳＯ2ＮＨＳＯ2（ａｌｋｙｌ））及びその共役塩基基、Ｎ−アリールスルホニルスルファモイル基（−ＳＯ2ＮＨＳＯ2（ａｒｙｌ））及びその共役塩基基、Ｎ−アルキルスルホニルカルバモイル基（−ＣＯＮＨＳＯ2（ａｌｋｙｌ））及びその共役塩基基、Ｎ−アリールスルホニルカルバモイル基（−ＣＯＮＨＳＯ2（ａｒｙｌ））及びその共役塩基基、アルコキシシリル基（−Ｓｉ（Ｏａｌｋｙｌ）3）、アリーロキシシリル基（−Ｓｉ（Ｏａｒｙｌ）3）、ヒドロキシシリル基（−Ｓｉ（ＯＨ）3）及びその共役塩基基、ホスホノ基（−ＰＯ3Ｈ2）及びその共役塩基基、ジアルキルホスホノ基（−ＰＯ3（ａｌｋｙｌ）2）、ジアリールホスホノ基（−ＰＯ3（ａｒｙｌ）2）、アルキルアリールホスホノ基（−ＰＯ3（ａｌｋｙｌ）（ａｒｙｌ））、モノアルキルホスホノ基（−ＰＯ3Ｈ（ａｌｋｙｌ））及びその共役塩基基、モノアリールホスホノ基（−ＰＯ3Ｈ（ａｒｙｌ））及びその共役塩基基、ホスホノオキシ基（−ＯＰＯ3Ｈ2）及びその共役塩基基、ジアルキルホスホノオキシ基（−ＯＰＯ3（ａｌｋｙｌ）2）、ジアリールホスホノオキシ基（−ＯＰＯ3（ａｒｙｌ）2）、アルキルアリールホスホノオキシ基（−ＯＰＯ3（ａｌｋｙｌ）（ａｒｙｌ））、モノアルキルホスホノオキシ基（−ＯＰＯ3Ｈ（ａｌｋｙｌ））及びその共役塩基基、モノアリールホスホノオキシ基（−ＯＰＯ3Ｈ（ａｒｙｌ））及びその共役塩基基、シアノ基、ニトロ基、アリール基、アルキル基、複素環基、オキシラニル基、アルケニル基及びアルキニル基。
また、これらの置換基は、可能であるならば置換基同士、又は置換している基と結合して環を形成してもよい。
【００１４】
〔表面修飾無機窒化物〕
本発明の表面修飾無機窒化物は、無機窒化物と、上記無機窒化物表面上に吸着した後述する一般式（Ｉ）で表される化合物（特定化合物）とを含む。言い換えれば、本発明の表面修飾無機窒化物は、無機窒化物の表面を後述する特定化合物で修飾してなる表面修飾無機窒化物である。
【００１５】
本発明の表面修飾無機窒化物においては、無機窒化物の表面修飾剤として、後述する一般式（Ｉ）で表される化合物（特定化合物）を用いている。
特定化合物の特徴点としては、芳香族炭化水素環基又は芳香族複素環基であるＹが、置換基として、水素結合性基であるＸを有する基（一般式（Ｉ）中の＊−Ｌ1−Ｘで表される基）と、吸着性基であるＺを有する基（一般式（Ｉ）中の＊−Ｌ2−Ｚで表される基）を各々１個以上有している点が挙げられる。
上記特定化合物は、上記水素結合性基の存在により、複数の特定化合物同士が水素結合性相互作用によって連結し易い。この結果として、上記特定化合物同士が連結して、芳香族炭化水素環基又は芳香族複素環基（Ｙに相当）を複数個有する平面構造を形成し、無機窒化物の表面に吸着しやすくなると考えられる。また、特に、無機窒化物が窒化ホウ素である場合、吸着性がより優れることを確認している。
上記機序によって無機窒化物の表面を特定化合物で修飾することにより形成された表面修飾無機窒化物は、分散性に優れる。この結果として、上記表面修飾無機窒化物を含む材料は、上記材料中において表面修飾無機窒化物が偏在することなく良好に分散して存在するため、その熱伝導性が優れると推測される。特に、上記特定化合物が重合性基を有する場合、上記表面修飾無機窒化物と重合性モノマーとを含む組成物から得られる硬化物は、重合性モノマーを介して表面修飾無機窒化物同士間の導電パスが形成され易いため、より熱伝導性が向上すると考えられる。
更に、特定化合物が分子中に縮環構造を有する場合、得られる表面修飾無機窒化物は、重合性モノマーを配向させる機能も有するものと考えられる。この結果として、特に、重合性モノマー又はその硬化物が液晶性を示す場合、表面修飾無機窒化物表面上で重合性モノマー又はその硬化物が配向（垂直配向）され、表面修飾無機窒化物間に配向した液晶成分が介在する形となり、表面修飾無機窒化物間での熱伝導性がより向上し、結果として材料全体の熱伝導性がより向上すると推測される。
【００１６】
以下、表面修飾無機窒化物に含まれる成分について詳述し、その後、表面修飾無機窒化物の製造方法及びその用途等について詳述する。
【００１７】
＜無機窒化物＞
無機窒化物の種類は特に限定されない。
無機窒化物の例としては、窒化ホウ素（ＢＮ）、窒化炭素（Ｃ3Ｎ4）、窒化ケイ素（Ｓｉ3Ｎ4）、窒化ガリウム（ＧａＮ）、窒化インジウム（ＩｎＮ）、窒化アルミニウム（ＡｌＮ）、窒化クロム（Ｃｒ2Ｎ）、窒化銅（Ｃｕ3Ｎ）、窒化鉄（Ｆｅ4Ｎ又はＦｅ3Ｎ）、窒化ランタン（ＬａＮ）、窒化リチウム（Ｌｉ3Ｎ）、窒化マグネシウム（Ｍｇ3Ｎ2）、窒化モリブデン（Ｍｏ2Ｎ）、窒化ニオブ（ＮｂＮ）、窒化タンタル（ＴａＮ）、窒化チタン（ＴｉＮ）、窒化タングステン（Ｗ2Ｎ、ＷＮ2又はＷＮ）、窒化イットリウム（ＹＮ）、及び、窒化ジルコニウム（ＺｒＮ）等が挙げられる。
上記の無機窒化物は、単独で用いてもよく、複数を組み合わせて用いてもよい。
無機窒化物は、得られる表面修飾無機窒化物の熱伝導性がより優れる点で、ホウ素原子、アルミニウム原子、及び、珪素原子からなる群より選択される少なくとも１種を含むことが好ましい。より具体的には、無機窒化物は、窒化ホウ素、窒化アルミニウム、及び、窒化ケイ素からなる群より選択される少なくとも１種であることがより好ましく、窒化ホウ素及び窒化アルミニウムからなる群より選択される少なくとも１種であることが更に好ましく、窒化ホウ素が特に好ましい。
【００１８】
無機窒化物の形状は特に限定されず、粒子状、フィルム状、又は板状であってもよい。粒子状の場合、例えば、米粒状、球形状、立方体状、紡錘形状、鱗片状、凝集状、又は不定形状であればよい。
【００１９】
無機窒化物の大きさは特に限定されないが、表面修飾無機窒化物の分散性がより優れる点で、無機窒化物の平均粒径は５００μｍ以下が好ましく、３００μｍ以下がより好ましく、２００μｍ以下が更に好ましい。下限は特に限定されないが、取り扱い性の点で、１０ｎｍ以上が好ましく、１００ｎｍ以上がより好ましい。
上記平均粒径の測定方法としては、電子顕微鏡を用いて、１００個の無機窒化物を無作為に選択して、それぞれの無機窒化物の粒径（長径）を測定し、それらを算術平均して求める。なお、市販品を用いる場合、カタログ値を用いてもよい。
【００２０】
＜一般式（Ｉ）で表される化合物＞
一般式（Ｉ）で表される化合物（特定化合物）は、上述したように、無機窒化物表面に吸着する成分である。以下、特定化合物について説明する。
【００２１】
【化１】
2019013343.tif 000003
【００２２】
一般式（Ｉ）中、ｍ及びｎは、各々独立に、１以上の整数を表す。ｍ及びｎの上限としては特に限定されないが、例えば、各々１０以下である。
【００２３】
一般式（Ｉ）中、Ｘは、水酸基（−ＯＨ）、カルボン酸基（−ＣＯＯＨ）、ホスホン酸基（−ＰＯ（ＯＨ）2）、リン酸基（−ＯＰ（＝Ｏ）（ＯＨ）2）、ホスフィン酸基（−ＨＰＯ（ＯＨ））、スルホン酸基（−ＳＯ3Ｈ）、チオール基（−ＳＨ）、又はアミノ基を表す。
【００２４】
上記アミノ基としては特に限定されず、１級、２級、及び３級のいずれであってもよい。具体的には、−Ｎ（ＲA）2（ＲAは、それぞれ独立して、水素原子、又はアルキル基（直鎖状、分岐鎖状及び環状のいずれも含む。）が挙げられる。アルキル基中の炭素数は、例えば１〜１０であり、１〜６が好ましく、１〜３がより好ましい。なお、アルキル基は、更に置換基（例えば、置換基群Ｔで例示された基）を有していてもよい。）で表されるアミノ基が挙げられる。
【００２５】
上記Ｘとしては、分散性がより優れる点で、水酸基、カルボン酸基、ホスホン酸基、リン酸基、ホスフィン酸基、スルホン酸基、又はチオール基が好ましい。
一般式（Ｉ）中、Ｘが複数個ある場合、複数個あるＸは、各々同一でも異なっていてもよい。
【００２６】
上記Ｙは、芳香族炭化水素環基又は芳香族複素環基を表す。
芳香族炭化水素環基としては、単環式芳香族炭化水素環基及び多環式芳香族炭化水素環基のいずれであってもよい。
単環式芳香族炭化水素環基を構成する単環式芳香族炭化水素環としては特に限定されないが、例えば、５員〜１０員の環が挙げられ、５員又は６員の環が好ましい。単環式芳香族炭化水素環としては、例えば、シクロペンタジエニル環及びベンゼン環等が挙げられる。
【００２７】
多環式芳香族炭化水素環としては、上記単環式芳香族炭化水素環を２個以上有していれば特に限定されないが、ベンゼン環を２環以上含む縮合環がより好ましく、ベンゼン環を３環以上含む縮合環が更に好ましい。なお、上記縮合環中に含まれる単環式芳香族炭化水素環の個数の上限は特に制限されないが、例えば、１０個以下の場合が多い。
多環式芳香族炭化水素環としては、具体的に、ビフェニレン、インダセン、アセナフチレン、フルオレン、フェナレン、フェナントレン、アントラセン、フルオランテン、アセフェナンスリレン、アセアンスリレン、ピレン、クリセン、テトラセン、プレイアデン、ピセン、ペリレン、ペンタフェン、ペンタセン、テトラフェニレン、ヘキサフェン、及びトリフェニレンが挙げられる。本発明の効果により優れる点で、上記のうち、ベンゼン環を２環以上含む縮合環がより好ましく、ベンゼン環を３環以上含む縮合環が更に好ましく、ピレン又はペリレンが特に好ましく、ピレンが最も好ましい。
【００２８】
芳香族複素環基としては、単環式芳香族複素環基及び多環式芳香族複素環基のいずれであってもよい。なお、多環式芳香族複素環基を構成する多環式芳香族複素環とは、２個以上の単環式芳香族複素環からなる縮合環、及び１個以上の単環式芳香族複素環と１個以上の単環式芳香族炭化水素環からなる縮合環を意味する。
単環式芳香族複素環としては特に限定されないが、例えば、５員〜１０員の環が挙げられ、５員又は６員の環が好ましい。単環式芳香族複素環が含むヘテロ原子としては、例えば、窒素原子、酸素原子及び硫黄原子が挙げられる。
単環式芳香族複素環としては、例えば、チオフェン環、チアゾール環、イミダゾール環、ピリジン環、ピリダジン環、ピリミジン環、ピラジン環、及びトリアジン環が挙げられる。
多環式芳香族複素環としては、具体的に、ベンゾイミダゾール環、インドール環、キノリン環、及びキノキサリン環等が挙げられる。
【００２９】
上記Ｙとしては、分散性がより優れる点で、芳香族炭化水素環基が好ましく、多環式芳香族炭化水素環基がより好ましい。
なお、上記Ｙで表される芳香族炭化水素基又は芳香族複素環基は、置換基（例えば、置換基群Ｔで例示された基）を有していてもよい。
【００３０】
上記Ｚは、アルデヒド基（−ＣＨＯ）、コハク酸イミド基、オニウム基、ハロゲン化アルキル基、ハロゲン原子（Ｆ原子、Ｃｌ原子、Ｂｒ原子、及びＩ原子）、ニトリル基（−ＣＮ）、ニトロ基（−ＮＯ2）、アクリロイル基（−ＣＯＣＨ2＝ＣＨ2）、メタクリロイル基（−ＣＯＣＨ（ＣＨ3）＝ＣＨ2）、オキセタニル基、ビニル基（−ＣＨ＝ＣＨ2）、アルキニル基（アルキンから水素原子を一つ除いた基。例えば、エチニル基、及びプロパ−２−イン−１−イル基等が含まれる。）、若しくは、マレイミド基、又は、カーボネート基を有する基（例えば、アルキルカーボネート基（−Ｏ−ＣＯ−Ｏ−ＲB：ＲBについては後述する。））を表す。
【００３１】
上記コハク酸イミド基、オキセタニル基、及びマレイミド基は、それぞれ下記式より表される化合物から、任意の位置の水素原子を一つ除いて形成される基を表す。
【００３２】
【化２】
2019013343.tif 000004
【００３３】
また、上記オニウム基とは、オニウム塩構造を有する基を意味する。オニウム塩とは、化学結合に関与しない電子対を有する化合物が、その電子対によって、他の陽イオン形の化合物と配位結合して生ずる化合物である。通常、オニウム塩は、カチオンとアニオンとを含む。
オニウム塩構造としては特に限定されないが、例えば、アンモニウム塩構造、ピリジニウム塩構造、イミダゾリウム塩構造、ピロリジニウム塩構造、ピペリジニウム塩構造、トリエチレンジアミン塩構造、ホスホニウム塩構造、スルホニウム塩構造、及びチオピリリウム塩構造等が挙げられる。なお、カウンターとなるアニオンの種類は特に限定されず、公知のアニオンが用いられる。アニオンの価数も特に限定されず、例えば、１〜３価が挙げられ、１〜２価が好ましい。
オニウム基としては、なかでも、下記一般式（Ａ１）で表されるアンモニウム塩構造を有する基が好ましい。
【００３４】
【化３】
2019013343.tif 000005
【００３５】
一般式（Ａ１）中、Ｒ1A〜Ｒ3Aは、それぞれ独立して、水素原子又はアルキル基（直鎖状、分岐鎖状及び環状のいずれも含む。）を表す。アルキル基中の炭素数は、例えば１〜１０であり、１〜６が好ましく、１〜３がより好ましい。Ｍ−は、アニオンを表す。＊は、結合位置を表す。なお、アルキル基は、更に置換基（例えば、置換基群Ｔで例示された基）を有していてもよい。
【００３６】
上記ハロゲン化アルキル基としては特に限定されないが、例えば、炭素数１〜１０のアルキル基にハロゲン原子が１個以上置換したものが挙げられる。上記アルキル基（直鎖状、分岐鎖状及び環状のいずれも含む。）の炭素数は、１〜６が好ましく、１〜３がより好ましい。ハロゲン原子としては、フッ素原子、塩素原子、臭素原子、及びヨウ素原子が挙げられ、フッ素原子、塩素原子、又は臭素原子が好ましい。なお、ハロゲン化アルキル基は、更に置換基（例えば、置換基群Ｔで例示された基）を有していてもよい。
【００３７】
上記カーボネート基を有する基としては、カーボネート基を有しさえすれば特に限定されないが、例えば、アルキルカーボネート基（−Ｏ−ＣＯ−Ｏ−ＲB）が挙げられる。
上記ＲBで表されるアルキル基中の炭素数は、例えば１〜１０であり、１〜６が好ましく、１〜３がより好ましい。なお、アルキル基は、更に置換基（例えば、置換基群Ｔで例示された基）を有していてもよい。
【００３８】
一般式（Ｉ）中、Ｚが複数個ある場合、複数個あるＺは、各々同一でも異なっていてもよい。
【００３９】
上記Ｌ1及びＬ2は、各々独立に、単結合、又は、−Ｏ−、−ＣＯ−、−Ｓ−、−ＣＳ−、−ＮＲ11−、−Ｎ＝Ｎ−、及び２価の炭化水素基からなる群より選ばれるいずれか１種又は２種以上を組み合わせた２価の連結基を表す。２価の炭化水素基は、更に置換基（例えば、置換基群Ｔで例示された基）を有していてもよい。
上記２価の炭化水素基としては、例えば、アルキレン基、アルケニレン基（例：−ＣＨ＝ＣＨ−）、アルキニレン基（例：−Ｃ≡Ｃ−）、及びアリーレン基（例：フェニレン基）が挙げられる。上記アルキレン基としては、直鎖状、分岐鎖状、環状のいずれであってもよい。また、その炭素数は、１〜１０が好ましく、１〜６がより好ましく、１〜３が更に好ましい。
Ｒ11は、水素原子又はアルキル基（直鎖状、分岐鎖状、環状のいずれであってもよい。炭素数は、１〜６が好ましく、１〜３がより好ましい）を表す。
上記Ｌ1及びＬ2としては、分散性により優れる点で、各々独立に、単結合、−ＡＬ−、−ＣＯ−、−ＣＯ−Ｏ−、−Ｏ−ＣＯ−、−ＡＬ−Ｏ−、−Ｏ−ＡＬ−、−ＡＬ−ＣＯ−Ｏ−、−ＣＯ−Ｏ−ＡＬ−、−ＡＬ−Ｏ−ＣＯ−、−Ｏ−ＣＯ−ＡＬ、−ＡＬ−Ｏ−ＡＬ−、−ＡＬ−ＮＲ11−ＣＯ−、−ＡＬ−ＣＯ−ＮＲ11−、−ＮＲ11−ＣＯ−ＡＬ−、−ＣＯ−ＮＲ11−ＡＬ−、又は−ＡＲ−Ｏ−ＡＬ−Ｏ−が好ましく、単結合がより好ましい。上記ＡＬは、炭素数１〜１０のアルキレン基（炭素数は、１〜６が好ましく、１〜３がより好ましい。）を表す。また、上記ＡＲは、アリーレン基を表す。上記アルキレン基及びアリーレン基は、更に置換基（例えば、置換基群Ｔで例示された基）を有していてもよい。
なお、一般式（Ｉ）中、複数個あるＬ1は、各々同一でも異なっていてもよい。また、複数個あるＬ2は、各々同一でも異なっていてもよい。
【００４０】
上記特定化合物の分子量は、例えば、１００以上であり、表面修飾無機窒化物の分散性により優れる点で、１５０以上が好ましく、２８０以上がより好ましく、また、溶解度の観点から、３，０００以下が好ましく、２，０００以下がより好ましい。
【００４１】
以下に、特定化合物の具体例を示すが、本発明はこれに限定されるものではない。なお、下記例示において、「Ｍｅ」はメチル基を表し、「Ｅｔ」はエチル基を表す。
【００４２】
【化４】
2019013343.tif 000006
【００４３】
【化５】
2019013343.tif 000007
【００４４】
【化６】
2019013343.tif 000008
【００４５】
＜表面修飾無機窒化物の製造方法＞
表面修飾無機窒化物の製造方法は特に限定されず、例えば、無機窒化物と特定化合物とを接触させる工程を有する方法が挙げられる。
無機窒化物と特定化合物との接触は、例えば、無機窒化物及び特定化合物を含む溶液を攪拌することにより実施される。
【００４６】
上記溶液の溶媒の種類は特に限定されないが、有機溶媒が好ましい。有機溶媒としては、例えば、酢酸エチル、メチルエチルケトン、ジクロロメタン、及び、テトラヒドロフランが挙げられる。
上記溶液は、後述の重合性モノマー等のその他の成分を含むものであってもよい。この場合、得られた混合物は、後述する組成物として用いることもできる。
【００４７】
無機窒化物と特定化合物との混合比は、無機窒化物の構造及び表面積、並びに、特定化合物の分子のアスペクト比等の分子構造を考慮して決定すればよい。
攪拌条件（攪拌回転数、温度条件）は特に限定されない。
【００４８】
＜表面修飾無機窒化物＞
表面修飾無機窒化物において、特定化合物は、無機窒化物を表面修飾している。特定化合物は、無機窒化物と水素結合等の結合を形成し、表面修飾を達成していることが好ましい。
表面修飾無機窒化物の形状は特に限定されず、粒子状、フィルム状及び板状であってもよい。
【００４９】
表面修飾無機窒化物中における特定化合物と無機窒化物との質量比（特定化合物の質量／無機窒化物の質量）は特に限定されないが、表面修飾無機窒化物の分散性がより優れる点で、上記質量比は０．０００１〜０．５が好ましく、０．０００５〜０．１がより好ましい。
【００５０】
表面修飾無機窒化物では特定化合物が無機窒化物表面に吸着していればよく、他の表面修飾剤が無機窒化物表面に吸着していてもよい。つまり、表面修飾無機窒化物は、無機窒化物と、無機窒化物表面上に吸着した特定化合物及び他の表面修飾剤とを含んでいてもよい。
【００５１】
〔組成物〕
上記表面修飾無機窒化物は、各種材料への分散性が改善されている。これを利用して、表面修飾無機窒化物は、他の材料と混合して、組成物として様々な用途に適用できる。
組成物中における表面修飾無機窒化物の含有量は特に限定されず、組成物の用途に応じて適宜最適な含有量が選択される。表面修飾無機窒化物の含有量は、組成物中の全固形分に対して、例えば、０．０１〜９５質量％であり、なかでも、表面修飾無機窒化物の特性がより現れる点で、表面修飾無機窒化物の含有量は、組成物中の全固形分に対して、２０〜９５質量％が好ましく、３０〜９０質量％がより好ましく、４０〜８５質量％が更に好ましい。
組成物は、表面修飾無機窒化物を１種含んでいても、２種以上含んでいてもよい。
【００５２】
組成物には、上述したように、表面修飾無機窒化物以外の材料が含まれていてもよく、例えば、重合性モノマー、硬化剤、硬化促進剤、及び重合開始剤等が挙げられる。
以下、各種成分について詳述する。
【００５３】
＜重合性モノマー＞
重合性モノマーは、熱又は光等の所定の処理によって硬化する化合物である。
重合性モノマーは、重合性基を有する。
重合性基の種類は特に制限されず、公知の重合性基が挙げられ、反応性の点から、付加重合反応が可能な官能基が好ましく、重合性エチレン性不飽和基又は環重合性基がより好ましい。重合性基としては、例えば、アクリロイル基、メタクリロイル基、オキシラニル基、ビニル基、マレイミド基、スチリル基、アリル基、及びオキセタニル基等が挙げられる。なお、上記各基中の水素原子は、ハロゲン原子等他の置換基で置換されていてもよい。重合性基は、なかでも、反応性の観点から、アクリロイル基、メタクリロイル基、オキシラニル基、オキセタニル基、及びビニル基からなる群より選ばれる基であることが好ましい。
なお、重合性モノマーに含まれる重合性基の数は特に限定されないが、組成物を硬化して得られる硬化物の耐熱性がより優れる点で、２個以上であることが好ましく、３個以上であることがより好ましい。上限は特に限定されないが、８個以下の場合が多い。
【００５４】
重合性モノマーの種類は特に限定されず、公知の重合性モノマーを用いることができる。例えば、特許第４１１８６９１号の段落００２８に記載のエポキシ樹脂モノマー及びアクリル樹脂モノマー、特開２００８−１３７５９号公報の段落０００６〜００１１に記載のエポキシ化合物、並びに、特開２０１３−２２７４５１号公報の段落００３２〜０１００に記載のエポキシ樹脂混合物等が挙げられる。
また、ビスフェノールＡジグリシジルエーテルモノマー、及びビスフェノールＦジグリシジルエーテルモノマー等も用いることができる。
【００５５】
組成物中における重合性モノマーの含有量は特に限定されず、組成物の用途に応じて適宜最適な含有量が選ばれる。なかでも、重合性モノマーの含有量は、組成物中の全固形分に対して、１０〜９０質量％が好ましく、１５〜７０質量％がより好ましく、１５〜６０質量％が更に好ましい。
組成物は、重合性モノマーを１種含んでいても、２種以上含んでいてもよい。
【００５６】
重合性モノマーは、液晶性を示すことが好ましい。つまり、重合性モノマーが、液晶化合物であることが好ましい。言い換えれば、重合性基を有する液晶化合物であることが好ましい。
また、重合性モノマーの硬化物が液晶性を示すことも好ましい。なお、重合性モノマーの硬化物とは、重合性モノマー自体を硬化させて得られる硬化物を意図し、上述した表面修飾無機窒化物は含まれない。なお、上記硬化物を得る際には、必要に応じて、後述する硬化剤を用いてもよい。
以上のように、重合性モノマー又はその硬化物は、液晶性を示すことが好ましい。つまり、重合性モノマー又はその硬化物は、液晶成分であることが好ましい。
重合性モノマーは、棒状液晶化合物及び円盤状液晶化合物のいずれであってもよい。つまり、重合性モノマーは、重合性基を有する棒状液晶化合物及び重合性基を有する円盤状液晶化合物のいずれであってもよい。
以下、棒状液晶化合物及び円盤状液晶化合物について詳述する。
【００５７】
（棒状液晶化合物）
棒状液晶化合物としては、アゾメチン類、アゾキシ類、シアノビフェニル類、シアノフェニルエステル類、安息香酸エステル類、シクロヘキサンカルボン酸フェニルエステル類、シアノフェニルシクロヘキサン類、シアノ置換フェニルピリミジン類、アルコキシ置換フェニルピリミジン類、フェニルジオキサン類、トラン類、及びアルケニルシクロヘキシルベンゾニトリル類が挙げられる。以上のような低分子液晶化合物だけではなく、高分子液晶化合物も用いることができる。上記高分子液晶化合物は、低分子の反応性基を有する棒状液晶化合物が重合した高分子化合物である。
好ましい棒状液晶化合物としては、下記一般式（ＸＸＩ）で表される棒状液晶化合物が挙げられる。
一般式（ＸＸＩ）：Ｑ1−Ｌ111−Ａ111−Ｌ113−Ｍ−Ｌ114−Ａ112−Ｌ112−Ｑ2
式中、Ｑ1及びＱ2はそれぞれ独立に、重合性基であり、Ｌ111、Ｌ112、Ｌ113及びＬ114はそれぞれ独立に、単結合又は２価の連結基を表す。Ａ111及びＡ112はそれぞれ独立に、炭素数１〜２０の２価の連結基（スペーサ基）を表す。Ｍはメソゲン基を表す。
なお、重合性基の定義は、上述の通りである。
【００５８】
Ｌ111、Ｌ112、Ｌ113及びＬ114で表される２価の連結基としては、−Ｏ−、−Ｓ−、−ＣＯ−、−ＮＲ112−、−ＣＯ−Ｏ−、−Ｏ−ＣＯ−Ｏ−、−ＣＯ−ＮＲ112−、−ＮＲ112−ＣＯ−、−Ｏ−ＣＯ−、−ＣＨ2−Ｏ−、−Ｏ−ＣＨ2−、−Ｏ−ＣＯ−ＮＲ112−、−ＮＲ112−ＣＯ−Ｏ−、及び、−ＮＲ112−ＣＯ−ＮＲ112−からなる群より選ばれる２価の連結基であることが好ましい。上記Ｒ112は炭素数１〜７のアルキル基又は水素原子である。
【００５９】
Ａ111及びＡ112は、炭素数１〜２０の２価の連結基を表す。なかでも、炭素数１〜１２のアルキレン基、アルケニレン基、又はアルキニレン基が好ましく、炭素数１〜１２のアルキレン基がより好ましい。
２価の連結基は直鎖状であることが好ましく、隣接していない酸素原子又は硫黄原子を含んでいてもよい。また、上記２価の連結基は置換基を有していてもよく、置換基としては、例えば、ハロゲン原子（フッ素原子、塩素原子、又は、臭素原子）、シアノ基、メチル基、及び、エチル基が挙げられる。
【００６０】
Ｍで表されるメソゲン基としては、公知のメソゲン基が挙げられる。なかでも、下記一般式（ＸＸＩＩ）で表される基が好ましい。
一般式（ＸＸＩＩ）：−（Ｗ1−Ｌ115）n−Ｗ2−
式中、Ｗ1及びＷ2は、それぞれ独立して、２価の環状アルキレン基、２価の環状アルケニレン基、アリーレン基、又は、２価のヘテロ環基を表す。Ｌ115は、単結合又は２価の連結基を表す。ｎは、１、２又は３を表す。
【００６１】
Ｗ1及びＷ2としては、例えば、１，４−シクロヘキセンジイル、１，４−シクロヘキサンジイル、１，４−フェニレン、ピリミジン−２，５−ジイル、ピリジン−２，５−ジイル、１，３，４−チアジアゾール−２，５−ジイル、１，３，４−オキサジアゾール−２，５−ジイル、ナフタレン−２，６−ジイル、ナフタレン−１，５−ジイル、チオフェン−２，５−ジイル、及び、ピリダジン−３，６−ジイルが挙げられる。１，４−シクロヘキサンジイルの場合、トランス体及びシス体の構造異性体のどちらの異性体であってもよく、任意の割合の混合物でもよい。なかでも、トランス体であることが好ましい。
Ｗ1及びＷ2は、それぞれ置換基を有していてもよい。置換基としては、例えば、上述した置換基群Ｔで例示された基が挙げられ、より具体的には、ハロゲン原子（フッ素原子、塩素原子、臭素原子、及び、ヨウ素原子）、シアノ基、炭素数１〜１０のアルキル基（例えば、メチル基、エチル基、及び、プロピル基等）、炭素数１〜１０のアルコキシ基（例えば、メトキシ基、エトキシ基等）、炭素数１〜１０のアシル基（例えば、ホルミル基、アセチル基等）、炭素数１〜１０のアルコキシカルボニル基（例えば、メトキシカルボニル基、エトキシカルボニル基等）、炭素数１〜１０のアシルオキシ基（例えば、アセチルオキシ基、プロピオニルオキシ基等）、ニトロ基、トリフルオロメチル基、及び、ジフルオロメチル基等が挙げられる。
【００６２】
Ｌ115で表される２価の連結基としては、上述したＬ111〜Ｌ114で表される２価の連結基の具体例が挙げられ、例えば、−ＣＯ−Ｏ−、−Ｏ−ＣＯ−、−ＣＨ2−Ｏ−、及び−Ｏ−ＣＨ2−が挙げられる。
【００６３】
上記一般式（ＸＸＩＩ）で表されるメソゲン基の基本骨格で好ましいものを、以下に例示する。これらに上記置換基が置換していてもよい。
【００６４】
【化７】
2019013343.tif 000009
【００６５】
【化８】
2019013343.tif 000010
2019013343.tif 000011
【００６６】
なお、一般式（ＸＸＩ）で表される化合物は、特表平１１−５１３０１９号公報（ＷＯ９７／００６００）に記載の方法を参照して合成できる。
棒状液晶化合物は、特開平１１−３２３１６２号公報及び特許４１１８６９１号に記載のメソゲン基を有するモノマーであってもよい。
【００６７】
（円盤状液晶化合物）
円盤状液晶化合物は、少なくとも部分的に円盤状構造を有する。円盤状構造は、少なくとも芳香族環を有する。そのため、円盤状液晶化合物は、分子間のπ−π相互作用によるスタッキング構造の形成により柱状構造を形成しうる。
円盤状構造として、具体的には、Angew.Chem.Int. Ed. 2012, 51, 7990-7993又は特開平７−３０６３１７号公報に記載のトリフェニレン構造、及び、特開２００７−２２２０号公報、特開２０１０−２４４０３８号公報に記載の３置換ベンゼン構造等が挙げられる。
【００６８】
なかでも、重合性モノマーとして円盤状液晶化合物を用いることにより、高い熱伝導性を示す熱伝導材料が得られる。その理由としては、棒状液晶化合物が直線的（一次元的）にしか熱伝導できないのに対して、円盤状液晶化合物は法線方向に平面的（二次元的）に熱伝導できるため、熱伝導パスが増え、熱伝導率が向上する、と考えられる。
また、円盤状液晶化合物を用いることにより、組成物の硬化物の耐熱性が向上する。
【００６９】
円盤状液晶化合物は、３個以上の重合性基を有することが好ましい。３個以上の重合性基を有する円盤状液晶化合物を含む組成物の硬化物はガラス転移温度が高く、耐熱性が高い傾向がある。円盤状液晶化合物は棒状液晶化合物と比較して、メソゲン部分の特性に影響を与えることなく３個以上の重合性基を有しやすい。円盤状液晶化合物が有する重合性基の数は８個以下であることが好ましく、６個以下であることがより好ましい。
【００７０】
円盤状液晶化合物としては、以下の一般式（ＸＩ）で表される化合物又は一般式（ＸＩＩ）で表される化合物が好ましい。
【００７１】
【化９】
2019013343.tif 000012
【００７２】
式中、Ｒ11、Ｒ12、Ｒ13、Ｒ14、Ｒ15、及びＲ16はそれぞれ独立に＊−Ｘ11−Ｌ11−Ｐ11又は＊−Ｘ12−Ｙ12を表し、＊はトリフェニレン環との結合位置を表し、Ｒ11、Ｒ12、Ｒ13、Ｒ14、Ｒ15、及びＲ16のうち２つ以上は＊−Ｘ11−Ｌ11−Ｐ11であり、Ｘ11及びＸ12はそれぞれ独立に、単結合、−Ｏ−、−Ｃ（＝Ｏ）−、−ＯＣ（＝Ｏ）−、−ＯＣ（＝Ｏ）Ｏ−、−ＯＣ（＝Ｏ）ＮＨ−、−ＯＣ（＝Ｏ）Ｓ−、−Ｃ（＝Ｏ）Ｏ−、−Ｃ（＝Ｏ）ＮＨ−、−Ｃ（＝Ｏ）Ｓ−、−ＮＨＣ（＝Ｏ）−、−ＮＨＣ（＝Ｏ）Ｏ−、−ＮＨＣ（＝Ｏ）ＮＨ−、−ＮＨＣ（＝Ｏ）Ｓ−、−Ｓ−、−ＳＣ（＝Ｏ）−、−ＳＣ（＝Ｏ）Ｏ−、−ＳＣ（＝Ｏ）ＮＨ−、又は−ＳＣ（＝Ｏ）Ｓ−を表し、Ｌ11は２価の連結基又は単結合を表し、Ｐ11は重合性基を表し、Ｙ12は、水素原子、炭素数１〜２０の直鎖状、分岐鎖状、若しくは環状のアルキル基、又は、炭素数１〜２０の直鎖状、分岐鎖状、若しくは環状のアルキル基において１つ又は２つ以上のメチレン基が−Ｏ−、−Ｓ−、−ＮＨ−、−Ｎ（ＣＨ3）−、−Ｃ（＝Ｏ）−、−ＯＣ（＝Ｏ）−、又は−Ｃ（＝Ｏ）Ｏ−で置換された基を表す。
【００７３】
Ｒ11、Ｒ12、Ｒ13、Ｒ14、Ｒ15、及びＲ16は３つ以上が＊−Ｘ11−Ｌ11−Ｐ11であることが好ましい。なかでも、Ｒ11及びＲ12のいずれか１つ以上、Ｒ13及びＲ14のいずれか１つ以上、並びに、Ｒ15及びＲ16のいずれか１つ以上が＊−Ｘ11−Ｌ11−Ｐ11であることがより好ましく、Ｒ11、Ｒ12、Ｒ13、Ｒ14、Ｒ15、及びＲ16が全て＊−Ｘ11−Ｌ11−Ｐ11であることが更に好ましく、Ｒ11、Ｒ12、Ｒ13、Ｒ14、Ｒ15、及びＲ16が全て同一の＊−Ｘ11−Ｌ11−Ｐ11であることが特に好ましい。
【００７４】
Ｘ11及びＸ12としては、それぞれ独立に、−Ｏ−、−ＯＣ（＝Ｏ）−、−ＯＣ（＝Ｏ）Ｏ−、−ＯＣ（＝Ｏ）ＮＨ−、−Ｃ（＝Ｏ）Ｏ−、−Ｃ（＝Ｏ）ＮＨ−、−ＮＨＣ（＝Ｏ）−、又はＮＨＣ（＝Ｏ）Ｏ−が好ましく、−ＯＣ（＝Ｏ）−、−Ｃ（＝Ｏ）Ｏ−、−ＯＣ（＝Ｏ）ＮＨ−又は−Ｃ（＝Ｏ）ＮＨ−がより好ましく、−Ｃ（＝Ｏ）Ｏ−が更に好ましい。
【００７５】
Ｌ11は、Ｘ11とＰ11とを連結する２価の連結基又は単結合を表す。２価の連結基としては、−Ｏ−、−ＯＣ（＝Ｏ）−、−Ｃ（＝Ｏ）Ｏ−、炭素数１〜１０（好ましくは炭素数１〜８、より好ましくは炭素数１〜６）のアルキレン基、炭素数６〜２０（好ましくは炭素数６〜１４、より好ましくは炭素数６〜１０）のアリーレン基、又は、これらの組み合わせからなる基等が挙げられる。
炭素数１〜１０のアルキレン基としては、例えば、メチレン基、エチレン基、プロピレン基、ブチレン基、ペンチレン基、及び、ヘキシレン基等が挙げられる。
炭素数６〜２０のアリーレン基としては、例えば、１，４−フェニレン基、１，３−フェニレン基、１，４−ナフチレン基、１，５−ナフチレン基、及び、アントラセニレン基等が挙げられ、１，４−フェニレン基が好ましい。
【００７６】
上記アルキレン基及び上記アリーレン基は、それぞれ置換基を有していてもよい。置換基としては、例えば、上述した置換基群Ｔで例示された基が挙げられる。置換基の数は１〜３個であることが好ましく、１個であることがより好ましい。置換基の置換位置は特に限定されない。置換基としては、ハロゲン原子又は炭素数１〜３のアルキル基が好ましく、メチル基がより好ましい。アルキレン基及びアリーレン基は無置換であることも好ましい。特にアルキレン基は無置換であることが好ましい。
【００７７】
Ｐ11は、重合性基を表す。重合性基の定義は、上述の通りである。
Ｐ11は、アクリロイル基、メタクリロイル基、又はオキシラニル基であることが好ましい。
なお、Ｐ11がヒドロキシ基であるとき、Ｌ11はアリーレン基を含み、このアリーレン基はＰ11と結合していることが好ましい。
【００７８】
Ｙ12は、水素原子、炭素数１〜２０の直鎖状、分岐鎖状、若しくは環状のアルキル基、又は、炭素数１〜２０の直鎖状、分岐鎖状、若しくは環状のアルキル基において１つ又は２つ以上のメチレン基が−Ｏ−、−Ｓ−、−ＮＨ−、−Ｎ（ＣＨ3）−、−Ｃ（＝Ｏ）−、−ＯＣ（＝Ｏ）−、又は−Ｃ（＝Ｏ）Ｏ−で置換された基を表す。
Ｙ12が炭素数１〜２０の直鎖状、分岐鎖状、若しくは環状のアルキル基、又は、炭素数１〜２０の直鎖状、分岐鎖状、若しくは環状のアルキル基において１つ又は２つ以上のメチレン基が−Ｏ−、−Ｓ−、−ＮＨ−、−Ｎ（ＣＨ3）−、−Ｃ（＝Ｏ）−、−ＯＣ（＝Ｏ）−、又は−Ｃ（＝Ｏ）Ｏ−で置換された基の場合、ハロゲン原子で置換されていてもよい。
炭素数１〜２０の直鎖状又は分岐鎖状のアルキル基としては、メチル基、エチル基、ｎ−プロピル基、イソプロピル基、ｎ−ブチル基、イソブチル基、ｓｅｃ−ブチル基、ｔｅｒｔ−ブチル基、ｎ−ペンチル基、イソペンチル基、ネオペンチル基、１，１−ジメチルプロピル基、ｎ−ヘキシル基、イソヘキシル基、直鎖状又は分岐鎖状のヘプチル基、オクチル基、ノニル基、デシル基、ウンデシル基、及び、ドデシル基が挙げられる。
環状のアルキル基の炭素数は、３以上が好ましく、５以上がより好ましく、また、２０以下が好ましく、１０以下がより好ましく、８以下が更に好ましく、６以下が特に好ましい。環状のアルキル基の例としては、シクロプロピル基、シクロブチル基、シクロペンチル基、シクロヘキシル基、シクロヘプチル基、及び、シクロオクチル基が挙げられる。
Ｙ12としては、水素原子、炭素数１〜２０の直鎖状、分岐鎖状、若しくは環状のアルキル基、又は、炭素数１〜２０のアルキレンオキシド基が好ましく、炭素数１〜１２の直鎖状若しくは分岐鎖状のアルキル基、又は、炭素数１〜２０のエチレンオキシド基若しくはプロピレンオキシド基がより好ましい。
【００７９】
上記一般式（ＸＩ）で表される化合物の具体例については、特開平７−２８１０２８号公報の段落００２８〜００３６、特開平７−３０６３１７号公報、特開２００５−１５６８２２号公報の段落００１６〜００１８、特開２００６−３０１６１４号公報の段落００６７〜００７２、及び液晶便覧（平成１２年丸善株式会社発刊）３３０頁〜３３３頁に記載のものを参照することができる。
【００８０】
【化１０】
2019013343.tif 000013
【００８１】
式中、Ａ2、Ａ3及びＡ4はそれぞれ独立に−ＣＨ＝又は−Ｎ＝を表し、Ｒ17、Ｒ18、及びＲ19はそれぞれ独立に、＊−Ｘ211−（Ｚ21−Ｘ212）n21−Ｌ21−Ｐ21又は＊−Ｘ211−（Ｚ22−Ｘ222）n22−Ｙ22を表し、＊は中心環との結合位置を表し、Ｒ17、Ｒ18、及びＲ19のうち２つ以上は＊−Ｘ211−（Ｚ21−Ｘ212）n21−Ｌ21−Ｐ21であり、Ｘ211、Ｘ212、及びＸ222はそれぞれ独立に、単結合、−Ｏ−、−Ｃ（＝Ｏ）−、−ＯＣ（＝Ｏ）−、−ＯＣ（＝Ｏ）Ｏ−、−ＯＣ（＝Ｏ）ＮＨ−、−ＯＣ（＝Ｏ）Ｓ−、−Ｃ（＝Ｏ）Ｏ−、−Ｃ（＝Ｏ）ＮＨ−、−Ｃ（＝Ｏ）Ｓ−、−ＮＨＣ（＝Ｏ）−、−ＮＨＣ（＝Ｏ）Ｏ−、−ＮＨＣ（＝Ｏ）ＮＨ−、−ＮＨＣ（＝Ｏ）Ｓ−、−Ｓ−、−ＳＣ（＝Ｏ）−、−ＳＣ（＝Ｏ）Ｏ−、−ＳＣ（＝Ｏ）ＮＨ−、又は−ＳＣ（＝Ｏ）Ｓ−を表し、Ｚ21及びＺ22はそれぞれ独立に、５員環若しくは６員環の芳香族基、又は、５員環若しくは６員環の非芳香族基を表し、Ｌ21は、Ｘ212とＰ21とを連結する２価の連結基又は単結合を表し、Ｐ21は重合性基を表し、Ｙ22は水素原子、炭素数１〜２０の直鎖状、分岐鎖状、若しくは環状のアルキル基、又は、炭素数１〜２０の直鎖状、分岐鎖状、若しくは環状のアルキル基において１つ又は２つ以上のメチレン基が−Ｏ−、−Ｓ−、−ＮＨ−、−Ｎ（ＣＨ3）−、−Ｃ（＝Ｏ）−、−ＯＣ（＝Ｏ）−、又は−Ｃ（＝Ｏ）Ｏ−で置換された基を表し、ｎ21及びｎ22はそれぞれ独立に、０〜３の整数を表し、ｎ21及びｎ22が２以上の場合の複数個あるＺ21−Ｘ212及びＺ22−Ｘ222は同一でも異なっていてもよい。
【００８２】
Ｒ17、Ｒ18、及びＲ19は全て、＊−Ｘ211−（Ｚ21−Ｘ212）n21−Ｌ21−Ｐ21であることが好ましい。Ｒ17、Ｒ18、及びＲ19は全て同一の＊−Ｘ211−（Ｚ21−Ｘ212）n21−Ｌ21−Ｐ21であることがより好ましい。
【００８３】
Ｘ211、Ｘ212、及びＸ222としては、単結合、又は、−ＯＣ（＝Ｏ）−が好ましい。
Ｚ21及びＺ22はそれぞれ独立に、５員環若しくは６員環の芳香族基、又は、５員環若しくは６員環の非芳香族基を表し、例えば、１，４−フェニレン基、１，３−フェニレン基、及び、２価の複素環基等が挙げられる。
【００８４】
上記芳香族基及び非芳香族基は置換基を有していてもよい。置換基としては、上述した置換基群Ｔで例示された基が挙げられる。置換基は１つ又は２つであることが好ましく、１つであることがより好ましい。置換基の置換位置は特に限定されない。置換基としては、ハロゲン原子又はメチル基が好ましい。ハロゲン原子としては塩素原子又はフッ素原子が好ましい。上記芳香族基及び非芳香族基は無置換であることも好ましい。
【００８５】
２価の複素環としては、例えば、以下の複素環が挙げられる。
【化１１】
2019013343.tif 000014
【００８６】
式中、＊はＸ211に結合する部位を示し、＊＊はＸ212（又はＸ222）に結合する部位を示し；Ａ41及びＡ42はそれぞれ独立にメチン基又は窒素原子を表し；Ｘ4は、酸素原子、硫黄原子、メチレン基又はイミノ基を表す。
Ａ41及びＡ42は、少なくとも一方が窒素原子であることが好ましく、両方が窒素原子であることがより好ましい。また、Ｘ4は酸素原子であることが好ましい。
【００８７】
Ｌ21は、Ｘ212とＰ21とを連結する２価の連結基又は単結合を表し、一般式（ＸＩ）におけるＬ11と同義である。Ｌ21としては、−Ｏ−、−ＯＣ（＝Ｏ）−、−Ｃ（＝Ｏ）Ｏ−、炭素数１〜１０（好ましくは炭素数１〜８、より好ましくは炭素数１〜６）のアルキレン基、又はこれらの組み合わせからなる基が好ましい。
【００８８】
Ｐ21は、重合性基を表す。重合性基の定義は、上述の通りである。
Ｐ21は、アクリロイル基、メタクリロイル基、又はオキシラニル基であることが好ましい。
【００８９】
Ｙ22はそれぞれ独立に、水素原子、炭素数１〜２０の直鎖状、分岐鎖状、若しくは環状のアルキル基、又は、炭素数１〜２０の直鎖状、分岐鎖状、若しくは環状のアルキル基において１つ又は２つ以上のメチレン基が−Ｏ−、−Ｓ−、−ＮＨ−、−Ｎ（ＣＨ3）−、−Ｃ（＝Ｏ）−、−ＯＣ（＝Ｏ）−、又は−Ｃ（＝Ｏ）Ｏ−で置換された基を表し、一般式（ＸＩ）におけるＹ12と同義であり、好ましい範囲も同様である。
【００９０】
ｎ21及びｎ22はそれぞれ独立に、０〜３の整数を表し、１〜３の整数が好ましく、２又は３がより好ましい。
【００９１】
一般式（ＸＩＩ）で表される化合物の詳細及び具体例については、特開２０１０−２４４０３８号公報の段落００１３〜００７７の記載を参照することができ、その内容は本明細書に組み込まれる。
【００９２】
電子密度を減らすことでスタッキングを強くし、カラム状集合体を形成しやすくなるという点で、一般式（ＸＩ）又は一般式（ＸＩＩ）で表される化合物としては、水素結合性官能基を有する化合物であることが好ましい。
水素結合性官能基としては、−ＯＣ（＝Ｏ）ＮＨ−、−Ｃ（＝Ｏ）ＮＨ−、−ＮＨＣ（＝Ｏ）−、−ＮＨＣ（＝Ｏ）Ｏ−、−ＮＨＣ（＝Ｏ）ＮＨ−、−ＮＨＣ（＝Ｏ）Ｓ−、及び、ＳＣ（＝Ｏ）ＮＨ−等が挙げられる。
【００９３】
一般式（ＸＩ）で表される化合物、及び、一般式（ＸＩＩ）で表される化合物として特に好ましい具体例としては以下の化合物が挙げられる。
【００９４】
【化１２】
2019013343.tif 000015
【００９５】
【化１３】
2019013343.tif 000016
【００９６】
【化１４】
2019013343.tif 000017
【００９７】
【化１５】
2019013343.tif 000018
【００９８】
【化１６】
2019013343.tif 000019
【００９９】
【化１７】
2019013343.tif 000020
【０１００】
【化１８】
2019013343.tif 000021
【０１０１】
【化１９】
2019013343.tif 000022
【０１０２】
【化２０】
2019013343.tif 000023
【０１０３】
【化２１】
2019013343.tif 000024
【０１０４】
一般式（ＸＩ）で表される化合物は、特開平７−３０６３１７号公報、特開平７−２８１０２８号公報、特開２００５−１５６８２２号公報、及び特開２００６−３０１６１４号公報に記載の方法に準じて合成できる。
一般式（ＸＩＩ）で表される化合物は、特開２０１０−２４４０３８号公報、特開２００６−７６９９２号公報、及び特開２００７−２２２０号公報に記載の方法に準じて合成できる。
【０１０５】
＜その他の成分＞
（硬化剤）
組成物は、更に、硬化剤を含んでいてもよい。
硬化剤の種類は特に限定されず、上述した重合性モノマーを硬化し得る化合物であればよい。硬化剤としては、ヒドロキシ基、アミノ基、チオール基、イソシアネート基、カルボキシ基、（メタ）アクリロイル基、及び無水カルボン酸基からなる群より選ばれる官能基を有する化合物であることが好ましく、ヒドロキシ基、（メタ）アクリロイル基、アミノ基、及びチオール基からなる群より選ばれる官能基を有する化合物であることがより好ましい。
硬化剤は、上記官能基を２個以上含むことが好ましく、２又は３個含むことがより好ましい。
【０１０６】
硬化剤としては、例えば、アミン系硬化剤、フェノール系硬化剤、グアニジン系硬化剤、イミダゾール系硬化剤、ナフトール系硬化剤、アクリル系硬化剤、酸無水物系硬化剤、活性エステル系硬化剤、ベンゾオキサジン系硬化剤、及び、シアネートエステル系硬化剤等が挙げられる。なかでも、アクリル系硬化剤、フェノール系硬化剤、又は、アミン系硬化剤が好ましい。
【０１０７】
組成物中における硬化剤の含有量は特に限定されないが、組成物中の全固形分に対して、１〜５０質量％が好ましく、１〜３０質量％がより好ましい。
【０１０８】
（硬化促進剤）
組成物は、更に、硬化促進剤を含んでいてもよい。
硬化促進剤の種類は限定されず、例えば、トリフェニルホスフィン、２−エチル−４−メチルイミダゾール、三フッ化ホウ素アミン錯体、１−ベンジル−２−メチルイミダゾール、及び、特開２０１２−６７２２５号公報の段落００５２に記載のものが挙げられる。
組成物中における硬化促進剤の含有量は特に限定されないが、組成物中の全固形分に対して、０．１〜２０質量％が好ましい。
【０１０９】
（重合開始剤）
組成物は、更に、重合開始剤を含んでいてもよい。
特に、特定化合物又は重合性モノマーが（メタ）アクリロイル基を有する場合には、組成物は、特開２０１０−１２５７８２の段落００６２及び特開２０１５−０５２７１０の段落００５４に記載の重合開始剤を含むことが好ましい。
組成物中における重合開始剤の含有量は特に限定されないが、組成物中の全固形分に対して、０．１〜５０質量％が好ましい。
【０１１０】
（溶媒）
組成物は、更に、溶媒を含んでいてもよい。
溶媒の種類は特に限定されず、有機溶媒であることが好ましい。有機溶媒としては、例えば、酢酸エチル、メチルエチルケトン、ジクロロメタン、及び、テトラヒドロフラン等が挙げられる。
【０１１１】
＜組成物の製造方法＞
組成物の製造方法は特に限定されず、公知の方法を採用でき、例えば、上述した各種成分（表面修飾無機窒化物及び重合性モノマー等）を公知の方法で混合することにより製造できる。混合する際には、各種成分を一括で混合しても、順次混合してもよい。
また、上述したように、表面修飾無機窒化物を製造する際に、無機窒化物、特定化合物、及び、その他の添加剤を一括して混合して、組成物を製造してもよい。
【０１１２】
＜組成物の硬化方法＞
組成物の硬化方法は特に限定されず、重合性モノマーの種類によって適宜最適な方法が選ばれる。硬化方法は、例えば、熱硬化反応であっても、光硬化反応であってもよく、熱硬化反応が好ましい。
熱硬化反応の際の加熱温度は特に限定されない。例えば、５０〜２００℃の範囲で適宜選択すればよい。また、熱硬化反応を行う際には、温度の異なる加熱処理を複数回にわたって実施してもよい。
【０１１３】
なお、硬化反応は、シート状とした組成物に対して実施することが好ましい。具体的には、例えば、組成物を塗布し、得られた塗膜に対して硬化反応を実施すればよい。その際、プレス加工を行ってもよい。
【０１１４】
また、硬化反応は、半硬化反応であってもよい。つまり、得られる硬化物が、いわゆるＢステージ状態（半硬化状態）であってもよい。
上記のような半硬化させた硬化物をデバイス等に接触するように配置した後、更に加熱等によって本硬化させることにより、硬化物である熱伝導材料を含む層とデバイスとの接着性がより向上する。
【０１１５】
＜用途＞
上記表面修飾無機窒化物及び上記組成物は、種々の用途に適用することができる。例えば、顔料、触媒、電極材料、半導体材料、熱伝導材料、及び潤滑剤等として様々な分野に応用することができる。つまり、上記表面修飾無機窒化物を含む材料は、種々の用途に適用できる。なお、表面修飾無機窒化物を含む材料の形状は特に限定されず、例えば、シート状であってもよい。
なかでも、上記表面修飾無機窒化物及び上記組成物は、熱伝導材料又は潤滑剤を形成するために用いることが好ましい。
以下、この好適用途に関して詳述する。
【０１１６】
（熱伝導材料）
本発明の熱伝導材料は、表面修飾無機窒化物を含む。
熱伝導材料中には、表面修飾無機窒化物以外の成分が含まれていてもよく、例えば、バインダーが挙げられる。なお、バインダーとしては、上述した重合性モノマーが硬化して形成されるバインダーが挙げられる。
熱伝導材料は、上述した組成物を硬化して作製することができる。つまり、上記組成物は、熱伝導材料を形成するために用いることができる。なお、硬化反応を含む熱伝導材料の作製については、「高熱伝導性コンポジット材料」（シーエムシー出版、竹澤由高著）を参照することができる。
なお、上記熱伝導材料には表面修飾無機窒化物が含まれていればよく、その製造方法は上記組成物を用いる態様には限定されない。
【０１１７】
熱伝導材料は、熱伝導性に優れる材料であり、放熱シート等の放熱材として用いることができる。例えば、パワー半導体デバイス等の各種デバイスの放熱用途に用いることができる。より具体的には、デバイス上に上記熱伝導材料を含む熱伝導層を配置して熱伝導層付きデバイスを作製することにより、デバイスからの発熱を効率的に熱伝導層で放熱することができる。
【０１１８】
熱伝導材料の形状は特に限定されず、用途に応じて、様々な形状に成形されたものであってもよい。典型的には、熱伝導材料は、シート状であることが好ましい。
【０１１９】
なお、上記熱伝導材料は、完全に硬化した状態であってもよく、半硬化状態（上述したＢステージ状態）であってもよい。上述したように、半硬化状態の熱伝導材料であればデバイス上に配置した後、加熱処理を施すことにより、デバイス上に接着性に優れた熱伝導層を形成することができる。
【０１２０】
（潤滑剤）
上記表面修飾無機窒化物は、潤滑剤の作製に好適に使用することができる。つまり、表面修飾無機窒化物の用途として、表面修飾無機窒化物を含む潤滑剤が挙げられる。
潤滑剤は、グリース（低分子モノマー、高分子樹脂）等と表面修飾無機窒化物とを混合することにより作製できる。グリースとしては、公知の材料を用いることができる。
潤滑剤を作製する際には、表面修飾無機窒化物中の無機窒化物としては、窒化ホウ素が好ましく挙げられる。窒化ホウ素は、高温領域でそのもの自身が潤滑性を示すことが知られているからである。
【実施例】
【０１２１】
以下に実施例に基づいて本発明を更に詳細に説明する。以下の実施例に示す材料、使用量、割合、処理内容、及び処理手順等は、本発明の趣旨を逸脱しない限り適宜変更することができる。したがって、本発明の範囲は以下に示す実施例により限定的に解釈されるべきものではない。【０１２２】
〔実験系の確立〕
アリザリンは、酸化亜鉛と結合して酸化亜鉛表面を修飾することがよく知られている化合物である（特許５４７９１７５号）。アリザリン（和光純薬社製、カタログ番号０１５−０１１５１）１２ｍｇをメチルエチルケトン３００ｍＬに溶解させて、この溶液の可視吸収スペクトル（測定装置：島津製作所製ＵＶ−３１００ＰＣ）を用いて波長４２７ｎｍの吸光度を測定した。さらに、この溶液（２５ｍＬ）に、別に用意した酸化亜鉛微粒子（和光純薬社製、２６４−００３６５）を添加して、軽く攪拌した。約５分後、得られた溶液の上澄み液を０．４５ミクロンフィルター（ザルトリウス社製Ｍｉｎｉｓａｒｔ  ＲＣ１５）を使用してフィルターろ過した。得られたろ液について、上記と同様に吸光度を測定した。その結果、酸化亜鉛微粒子添加前の溶液の吸光度に対して、酸化亜鉛微粒子添加後の溶液の吸光度が２７．６％であった。得られた結果から、上記のような吸光度の比較を行うことにより、吸光度の減少分から化合物の無機窒化物の表面修飾の有無、及び、その程度を決定できることが分かった。【０１２３】
（無機窒化物への吸着試験）
下記化合物Ｃ−２（１０ｍｇ）をアセトニトリル（１００ｍＬ）に溶解し、さらに１／１０に希釈することにより溶液を得た。得られた溶液の紫外可視吸収スペクトル（測定装置：島津製作所製ＵＶ−３１００ＰＣ）を測定し、吸収極大波長での吸光度Ｘを求めた。
次に、上記溶液（２０ｍＬ）にデンカ株式会社製窒化ホウ素「ＳＧＰＳ」（０．５ｇ）を添加し数秒間撹拌した。撹拌後、得られた溶液の上澄み液をフィルターろ過した。得られたろ液を用いて、上記と同様に、ろ液の紫外可視吸収スペクトル（測定装置：島津製作所製ＵＶ−３１００ＰＣ）を測定し、吸収極大波長での吸光度Ｙを求めた。紫外可視吸収スペクトルの結果を図１に示す。
次いで、窒化ホウ素を添加する前の溶液の吸収極大波長での吸光度Ｘに対する、窒化ホウ素を添加して得られた上記ろ液の吸収極大波長での吸光度Ｙの割合（残存率（％））を算出した。残存率（％）が小さいほど、窒化ホウ素への吸着に優れることを意味する。結果を表１に示す。【０１２４】
さらに、Ｃ−２の代わりに、後述する表１に示す各化合物を用い、上記と同様の手順に従って、窒化ホウ素の添加後の吸光度の残存率（％）を算出した。各結果を後述する表１にまとめて示す。
また、以下の化合物を用いた場合の紫外可視吸収スペクトルの結果を図２〜５にそれぞれ示す。【０１２５】
【化２２】
2019013343.tif 000025
【０１２６】
【表１】
2019013343.tif 000026
【０１２７】
上記表１の結果から分かるように、表１に示す各化合物を用いた場合、いずれも吸光度の減少が確認された。この結果より、表１に示す各化合物は、窒化ホウ素の表面に吸着することが確認された。なお、後述する実施例で用いられる化合物Ｃ−１〜１６、Ｃ−１８〜Ｃ〜３５のうち、表１に示す化合物以外の化合物を用いた場合においても吸光度の減少が確認された。この結果より、後述する実施例で用いられる化合物Ｃ−１〜１６、Ｃ−１８〜Ｃ〜３５のうち、表１に示す化合物以外の化合物についても、窒化ホウ素の表面に吸着することが確認された。【０１２８】
〔組成物の調製及び評価〕
＜各種成分＞
以下に、実施例及び比較例で使用する各種成分を示す。【０１２９】
（重合性モノマー）
重合性モノマーとして、下記Ａ−１〜Ａ−８で表される化合物を用いた。【０１３０】
Ａ−１：ビスフェノールＦジグリシジルエーテル樹脂とビスフェノールＡジグリシジルエーテル樹脂の混合物、エポキシ当量：１６５．７ｇ／ｅｑ、全塩素：０．００８質量％、粘度：２，３４０ｍＰａ・ｓ、新日鉄住金化学社製。【０１３１】
【化２３】
2019013343.tif 000027
【０１３２】
Ａ−５：「ＴＭＰＴ」（トリメチロールプロパントリアクリレート、新中村化学工業（株）製）。
Ａ−６：「ＯＸＴ−１２１」（多官能オキセタン、東亜合成（株）製）。【０１３３】
【化２４】
2019013343.tif 000028
【０１３４】
（添加剤）
添加剤として、下記Ｂ−１〜Ｂ−３で表される化合物を用いた。【０１３５】
【化２５】
2019013343.tif 000029
【０１３６】
Ｂ−３：「ＫＡＹＡＨＡＲＤ  ＧＰＨ−６５」（日本化薬（株）製）【０１３７】
（溶剤）
溶剤として、ＭＥＫ（メチルエチルケトン）を用いた。【０１３８】
（重合開始剤）
重合開始剤として、ＶＡｍ−１１０（油溶性アゾ重合開始剤、和光純薬（株）社製）を用いた。【０１３９】
（無機窒化物）
無機窒化物としては、下記のものを用いた。
ＳＧＰＳ（窒化ホウ素、平均粒径１２μｍ、デンカ（株）社製）
Ｓ−３０（窒化アルミニウム、平均粒径３５μｍ、（株）ＭＡＲＵＷＡ社製）【０１４０】
（表面修飾剤）
表面修飾剤として、下記Ｃ−１〜Ｃ−１６、Ｃ−１８〜Ｃ−３５で表される化合物を用いた。【０１４１】
【化２６】
2019013343.tif 000030
【０１４２】
【化２７】
2019013343.tif 000031
【０１４３】
【化２８】
2019013343.tif 000032
【０１４４】
（比較用表面修飾剤）
比較用表面修飾剤として、下記Ｄ−１〜Ｄ−４で表される化合物を用いた。【０１４５】
【化２９】
2019013343.tif 000033
【０１４６】
＜実施例１＞
下記表２に示す各種成分を、重合性モノマー、ＭＥＫ（メチルエチルケトン）、添加剤、表面修飾剤（一般式（Ｉ）で表される化合物）、及び重合開始剤の順で混合した後、無機窒化物を添加した。得られた混合物を自転公転ミキサー（ＴＨＩＮＫＹ社製、あわとり練太郎ＡＲＥ−３１０）で５分間処理することで組成物１を得た。なお、組成物１の最終的な固形分は、表２に記載された固形分濃度（「溶媒」欄内に記載）になるよう、ＭＥＫで調整した。【０１４７】
次に、アプリケーターを用いて、ポリエステルフィルム（ＮＰ−１００Ａ  パナック社製、膜厚１００μｍ）の離型面上に膜厚が約６００μｍになるように組成物１を塗布し、空気下で１時間放置することで塗膜１を得た。
次に、塗膜１の塗膜面を別のポリエステルフィルムで覆い、真空熱プレス（熱板温度１３０℃、真空度≦１ｋＰａ、圧力１２ＭＰａ、処理時間５時間）で処理することで塗膜を硬化し、樹脂シートを得た。樹脂シートの両面にあるポリエステルフィルムを剥がし、表１に示す平均膜厚（実施例１では平均膜厚３５０μｍ）の熱伝導性シート１を得た。【０１４８】
（評価）
得られた熱伝導性シート１に対し、下記の評価を実施した。
[１]分散性評価
分散性評価は、熱伝導性シート１を用いて実施した。具体的には、熱伝導性シート１の膜厚を任意の５か所の位置において測定し、その測定ばらつきについて標準偏差を求め、下記の基準にしたがって評価した。標準偏差が小さい場合（言い換えると膜厚のばらつきが小さい場合）、表面修飾無機窒化物が良好に分散していることを示す。一方、標準偏差が大きい場合（言い換えると膜厚のばらつきが大きい場合）、硬化物中において凝集等が発生し表面凹凸が生じていることを意味し、つまり表面修飾無機窒化物の分散性が劣っていることを示す。
膜厚測定は、アイフェイズ社製の「アイフェイズ・モバイル１ｕ」を用いて実施した。
（評価基準）
「Ａ」：標準偏差が５未満
「Ｂ」：標準偏差が５以上１０未満
「Ｃ」：標準偏差が１０以上３０未満
「Ｄ」：標準偏差が３０以上
結果を表２に示す。【０１４９】
[２]熱伝導性評価
熱伝導性評価は、熱伝導性シート１を用いて実施した。熱伝導率の測定は下記の方法で行い、下記の基準にしたがって熱伝導性を評価した。
・熱伝導率（Ｗ／ｍｋ）の測定
（１）アイフェイズ社製の「アイフェイズ・モバイル１ｕ」を用いて、熱伝導性シート１の厚み方向の熱拡散率を測定した。
（２）メトラー・トレド社製の天秤「ＸＳ２０４」（「固体比重測定キット」使用）を用いて、熱伝導性シート１の比重を測定した。
（３）セイコーインスツル社製の「ＤＳＣ３２０／６２００」を用い、１０℃／分の昇温条件の下、２５℃における熱伝導性シート１の比熱をＤＳＣ７のソフトウエアを用いて比熱を求めた。
（４）得られた熱拡散率に比重及び比熱を乗じることで、熱伝導性シート１の熱伝導率を算出した。
（評価基準）
「Ａ」：  １５Ｗ／ｍ・Ｋ以上
「Ｂ」：  １２Ｗ／ｍ・Ｋ以上１５Ｗ／ｍ・Ｋ未満
「Ｃ」：  ９Ｗ／ｍ・Ｋ以上１２Ｗ／ｍ・Ｋ未満
「Ｄ」：  ９Ｗ／ｍ・Ｋ未満
結果を表２に示す。【０１５０】
＜実施例２〜４５、比較例１〜４＞
実施例１と同様の手順により、下記表２に示す実施例及び比較例の各組成物を得た。なお、組成物の最終的な固形分は、表２に記載された固形分濃度（「溶媒」欄内に記載）になるよう、ＭＥＫで調整した。
また、得られた各組成物から熱伝導性シート２〜４５、比較用熱伝導性シート１〜４を作製し、実施例１と同様の評価試験を実施した。結果を表２に示す。【０１５１】
表２において、各成分欄に記載される（数値）は、組成物中の全固形分に対する各成分の含有量（質量％）を意味する。
また、表２中に記載される「膜厚（μｍ）」は、熱伝導性シートの平均膜厚を意味する。
表２において、実施例４４で使用する硬化促進剤Ａは、トリフェニルホスフィンである。【０１５２】
【表２】
2019013343.tif 000034
【０１５３】
【表３】
2019013343.tif 000035
【０１５４】
【表４】
2019013343.tif 000036
【０１５５】
上記表に示すように、本発明の表面修飾無機窒化物を用いると熱伝導率がより優れることが確認された。このような熱伝導率の向上は、サンプル中での表面修飾無機窒化物の分散性が向上したためである。つまり、表面修飾無機窒化物と有機物との親和性が向上したことが確認された。
また、実施例１５と実施例３３の対比から、無機窒化物として、窒化ホウ素を用いた場合、分散性がより優れることが確認された。
また、実施例１〜４５の対比から、一般式（Ｉ）中、Ｘとしては、水酸基、カルボン酸基、ホスホン酸基、リン酸基、ホスフィン酸基、スルホン酸基、又はチオール基を有する場合、分散性により優れる傾向があることが確認された。
また、実施例１〜４５の対比から、一般式（Ｉ）中、Ｙがベンゼン環を３環以上含む多環式芳香族炭化水素環基である場合（好ましくはピレン環基である場合）、熱伝導性がより向上することが確認された。
また、実施例３９〜４３の対比から、重合性モノマーが、アクリロイル基、メタクリロイル基、オキシラニル基、オキセタニル基、及びビニル基からなる群より選ばれる基を有する場合、熱伝導性がより向上することが確認された。
【図１】
2019013343.tif 000039
【図２】
2019013343.tif 000040
【図３】
2019013343.tif 000041
【図４】
2019013343.tif 000042
【図５】
2019013343.tif 000043
【手続補正書】
【提出日】令和1年5月10日(2019.5.10)
【手続補正１】
【補正対象書類名】特許請求の範囲
【補正対象項目名】全文
【補正方法】変更
【補正の内容】
【特許請求の範囲】
【請求項１】
無機窒化物と、前記無機窒化物表面上に吸着した下記一般式（Ｉ）で表される化合物と、を含む、表面修飾無機窒化物。
【化１】
2019013343.tif 000044
一般式（Ｉ）中、Ｘは、水酸基、カルボン酸基、ホスホン酸基、リン酸基、ホスフィン酸基、スルホン酸基、チオール基、又はアミノ基を表す。Ｙは、芳香族炭化水素環基又は芳香族複素環基を表す。Ｚは、アルデヒド基、コハク酸イミド基、オニウム基、ハロゲン化アルキル基、ハロゲン原子、ニトリル基、アクリロイル基、メタクリロイル基、オキセタニル基、ビニル基、アルキニル基、若しくは、マレイミド基、又は、カーボネート基を有する基を表す。Ｌ１及びＬ２は、各々独立に、単結合、又は、−Ｏ−、−ＣＯ−、−Ｓ−、−ＣＳ−、−ＮＲ１１−、−Ｎ＝Ｎ−、及び２価の炭化水素基からなる群より選ばれるいずれか１種又は２種以上を組み合わせた２価の連結基を表す。Ｒ１１は、水素原子又はアルキル基を表す。ｍ及びｎは、各々独立に、１以上の整数を表す。
なお、一般式（Ｉ）中、Ｘが複数個ある場合、複数個あるＸは、各々同一でも異なっていてもよい。また、Ｚが複数個ある場合、複数個あるＺは、各々同一でも異なっていてもよい。また、Ｌ１が複数個ある場合、複数個あるＬ１は、各々同一でも異なっていてもよい。また、Ｌ２が複数個ある場合、複数個あるＬ２は、各々同一でも異なっていてもよい。
但し、Ｘがアミノ基を表す場合、Ｚは、ハロゲン原子以外の基を表す。
【請求項２】
前記Ｘが、水酸基、カルボン酸基、ホスホン酸基、リン酸基、ホスフィン酸基、スルホン酸基、又はチオール基である、請求項１に記載の表面修飾無機窒化物。
【請求項３】
前記Ｙが、芳香族炭化水素環基である、請求項１又は２に記載の表面修飾無機窒化物。
【請求項４】
前記Ｙが、ベンゼン環を３環以上含む多環式芳香族炭化水素環基である、請求項３に記載の表面修飾無機窒化物。
【請求項５】
前記Ｙが、ピレン環基である、請求項４に記載の表面修飾無機窒化物。
【請求項６】
前記無機窒化物が、窒化ホウ素及び窒化アルミニウムからなる群より選ばれる少なくとも１種である、請求項１〜５のいずれか１項に記載の表面修飾無機窒化物。
【請求項７】
前記無機窒化物が、窒化ホウ素である、請求項６に記載の表面修飾無機窒化物。
【請求項８】
請求項１〜７のいずれか１項に記載の表面修飾無機窒化物と、重合性モノマーと、を含む組成物。
【請求項９】
前記重合性モノマーが、アクリロイル基、メタクリロイル基、オキシラニル基、オキセタニル基、及びビニル基からなる群より選ばれる基を有する、請求項８に記載の組成物。
【請求項１０】
前記重合性モノマー又はその硬化物が、液晶性を示す、請求項８又は請求項９に記載の組成物。
【請求項１１】
熱伝導材料を形成するために用いられる、請求項８〜１０のいずれか１項に記載の組成物。
【請求項１２】
請求項１〜７のいずれか１項に記載の表面修飾無機窒化物を含む、熱伝導材料。
【請求項１３】
シート状である、請求項１２に記載の熱伝導材料。
【請求項１４】
放熱シートに用いられる、請求項１２又は１３に記載の熱伝導材料。
【請求項１５】
デバイスと、前記デバイス上に配置された請求項１２〜１４のいずれか１項に記載の熱伝導材料を含む熱伝導層とを有する、熱伝導層付きデバイス。
【国際調査報告】
2019013343.tif 000045
2019013343.tif 000046